(57)【特許請求の範囲】
【請求項１】
プラセオジム、ネオジム、サマリウム、ディスプロシウム、ホルミウム、エルビウム、ツリウム及びイッテルビウムから選ばれる少なくとも一種の希土類元素の錯体が有機溶媒に溶解してなり、
前記錯体が下記式（１）で表される配位子を有する塗料を用いて得られる光吸収体であって、
可視光の波長領域で発光が生じず、且つ可視光の波長領域の光を吸収する光吸収体。
【化１】
0006942924.tif 000004
式中、環Ａは、ベンゼン環又はナフタレン環を表し、Ｒは炭素数１以上２２以下であるアルコキシ基を表し、ｍは０以上３以下の数を表す。
【請求項２】
前記錯体が下記式（２）で表される配位子を有する請求項１に記載の光吸収体。
【化２】
0006942924.tif 000005
【請求項３】
希土類元素がネオジムである請求項１又は２に記載の光吸収体。
【発明の詳細な説明】
【技術分野】
【０００１】
本発明は塗料に関する。また本発明は光吸収体に関する。
【背景技術】
【０００２】
従来、可視光や赤外線を遮蔽する樹脂を作製するためには、その波長領域に吸収を持つ着色粒子を樹脂に分散させるか、又は染料を樹脂に含有させていた。そのような着色粒子や染料としては、例えばタングステン酸塩（ＭｘＷｙＯｚ）微粒子や有機染料などが知られている。また、溶解したガラスに金属イオンを添加して着色ガラスを製造する手法も良く知られている。これら各種の手法は例えば以下の特許文献１ないし５に記載されている。
【先行技術文献】
【特許文献】
【０００３】
【特許文献１】ＵＳ２０１８／０１７７２１Ａ１
【特許文献２】特開２０１７−１７９０５３号公報
【特許文献３】特開２０１６−０１４８６６号公報
【特許文献４】特開２０１９−００１９３３号公報
【特許文献５】ＵＳ２０１３／２３１４６８Ａ１
【発明の概要】
【０００４】
希土類元素イオンは非常に狭い波長領域のみを吸収する特性があることが知られている。したがって、希土類元素の水溶液及び単結晶の吸収スペクトルや、希土類元素の粉体の反射スペクトルでは、狭い波長領域において強い吸収が観察される。しかし、希土類元素の化合物からなる微粒子を樹脂に分散させた場合には、散乱が強くなり樹脂の白濁が過度になってしまう。その結果、希土類原子イオンに特有の狭い波長領域を強く吸収する膜、すなわちフィルタを作製することは困難であったという課題がある。溶融したガラスに希土類イオンを添加して着色ガラスを得ることはできるが、ガラスは焼成温度が高いことから、製膜することが難しく使用方法が制限されるという課題がある。また、有機染料を樹脂に分散させて可視光の吸収が可能な膜を作製することは可能であるが、有機染料は耐熱性及び耐候性が低いことに起因して、レーザ光などの強い光を照射すると脱色が生じやすく実用的でないという課題がある。
【０００５】
本発明は、前述した従来技術が有する種々の課題を解消し得る材料を提供するものである。
【０００６】
本発明は、プラセオジム、ネオジム、サマリウム、ディスプロシウム、ホルミウム、エルビウム、ツリウム及びイッテルビウムから選ばれる少なくとも一種の希土類元素の高分子錯体が有機溶媒に溶解してなる塗料を提供することによって前記の課題を解決したものである。
【０００７】
また本発明は、前記の塗料を用いて得られる光吸収体を提供するものである。
【図面の簡単な説明】
【０００８】
【図１】図１は、実施例１で得られた薄膜について測定された可視光の透過スペクトルである。
【図２】図２は、比較例１で得られた薄膜について測定された可視光の透過スペクトルである。
【発明を実施するための形態】
【０００９】
以下本発明を、その好ましい実施形態に基づき説明する。本発明においては、希土類元素イオンを中心金属イオンとする錯体を用いる。以下、この錯体のことを「希土類元素錯体」ともいう。この希土類元素錯体は光吸収性を有し、室温で有機溶媒に溶解し得るという利点を有する。この希土類元素錯体は特に可視光の波長領域に吸収を有する。この希土類元素錯体の好ましい性質としては、配位子が窒素元素を含まないこと、配位子の分子量が高いこと（例えば配位子の分子量が２００以上）であること、及び有機溶媒に溶解した溶液状態から該有機溶媒が揮発した後に固体となることが挙げられる。なお、以下の説明において、配位しているすべての配位子の分子量の合計６００以上である希土類元素錯体のことを「高分子錯体」ともいう。
【００１０】
希土類元素錯体における希土類元素イオンは一般に三価の正電荷を有する。希土類元素の種類によっては、二価又は四価の正電荷を有することがある。希土類元素イオンは、鉄族の３ｄ遷移金属イオンに比べて鋭い光吸収スペクトルが観察されるので、特定の光のみを吸収させ得る点に優位性がある。本発明で用い得る希土類元素が、プラセオジム、ネオジム、サマリウム、ディスプロシウム、ホルミウム、エルビウム、ツリウム及びイッテルビウムから選ばれる少なくとも一種であると、希土類元素錯体は、可視光の波長領域のうち非常に狭い波長領域のみを吸収する特性が顕著となる。中でもプラセオジム及びネオジム、とりわけネオジムは可視光の波長領域に強い吸収を有しているので更に好ましい。
【００１１】
具体的に有用な吸収波長は、ネオジムの場合、５８０ｎｍ付近又は７４０ｎｍ付近である。プラセオジムの場合、４５０ｎｍ付近又は５８０ｎｍ付近である。ホルミウムの場合４５０ｎｍ付近である。エルビウムの場合５２０ｎｍ付近である。特にネオジムは可視光の波長領域での吸収が大きく且つ可視光の波長領域で発光を生じないため光学フィルタとしての効果一層高い。
【００１２】
本発明においては、希土類元素錯体は一種を単独で用いてもよく、あるいは二種以上を組み合わせて用いてもよい。二種以上の希土類元素錯体を組み合わせて用いることで、該錯体を含む被膜の強度や粘度を調整することが可能となる。
【００１３】
希土類元素錯体は、有機溶媒に室温で溶解する性質を有する。「溶解」とは、溶解後に溶質の全部又は一部がイオンとなる場合、溶質がイオンに解離せず分子状で存在している場合、あるいは分子やイオンが会合して存在している場合などを含む。また「室温」とは２５℃のことである。
【００１４】
希土類元素錯体は、有機溶媒に室温で溶解する限りにおいて、配位子の種類に特に制限はない。希土類元素錯体が高分子錯体であると有機溶媒への溶解性が良好になるので好ましい。特に下記式（１）で表される配位子が配位した高分子錯体は、室温での有機溶媒への溶解性が一層高くなる点から好ましい。
【００１５】
【化１】
0006942924.tif 000002
【００１６】
式中、環Ａは、ベンゼン環又はナフタレン環を表し、Ｒは炭素数１以上２４以下であるアルキル基又は炭素数１以上２２以下であるアルコキシ基を表し、ｍは０以上３以下の数を表す。
【００１７】
式（１）で表される配位子において、ｍは０であってもよいが、好ましくは１以上３以下の数であり、更に好ましくは１以上２以下の数であり、一層好ましくは１である。
【００１８】
式（１）で表される配位子において、環Ａであるベンゼン環及びナフタレン環中の任意の位置における水素原子は、他の基で置換されていてもよい。そのような基としては例えば水酸基、アミノ基、カルボキシル基、スルホ酸基、ニトロ基、アルデヒド基及びハロゲンなどが挙げられる。これらの基は一種を単独で用いてもよく、あるいは二種以上を用いてもよい。
【００１９】
式（１）で表される配位子において、Ｒで表されるアルキル基は、直鎖のものであってもよく、あるいは分岐鎖のものであってもよい。アルキル基の炭素数は上述のとおり１以上２４以下であり、４以上１６以下であることが好ましく、６以上１２以下であることが更に好ましい。
【００２０】
アルキル基の具体例としては、直鎖のアルキル基であるドコシル基、オクタデシル基、ヘキサデシル基、テトラデシル基、ドデシル基、デシル基、オクチル基、ヘキシル基、ブチル基や、分岐鎖のアルキル基である２−エチル−ヘキシル基、２−デシル−テトラデシル基、２−ブチル−オクチル基、２−ヘキシル−デシル基、２−オクチル−ドデシル基などが挙げられる。これらのアルキル基は、式（１）におけるｍの数に応じて一種を単独で用いてもよく、あるいは二種以上を用いてもよい。
【００２１】
式（１）で表される配位子において、Ｒで表されるアルコキシ基は、直鎖のものであってもよく、あるいは分岐鎖のものであってもよい。特に、本発明に係る錯体を含有するフィルムを製造する際に使用する疎水性有機溶媒への該錯体の溶解性をより向上の点からは、Ｒで表されるアルコキシ基は分岐鎖のものであることが好ましい。アルコキシ基の炭素数は上述のとおり１以上２２以下であり、４以上１６以下であることが好ましく、６以上１２以下であることが更に好ましい。
【００２２】
アルコキシ基の具体例としては、直鎖のアルコキシ基であるドコシルオキシ基、オクタデシルオキシ基、ヘキサデシルオキシ基、テトラデシルオキシ基、ドデシルオキシ基、デシルオキシ基、オクチルオキシ基、ヘキシルオキシ基、ブチルオキシ基や、分岐鎖のアルコキシ基である２−エチル−ヘキシルオキシ基、２−デシル−テトラデシルオキシ基、２−ブチル−オクチルオキシ基、２−ヘキシル−デシルオキシ基、２−オクチル−ドデシルオキシ基などが挙げられる。これらのアルコキシ基は、式（１）におけるｍの数に応じて一種を単独で用いてもよく、あるいは二種以上を用いてもよい。
【００２３】
式（１）で表される配位子の好ましい例は以下の（２）−（６）に示すとおりである。これらの配位子を用いると、希土類元素錯体を含む強固な被膜を形成し得るので有利である。また、これらの配位子を用いることで、錯体の合成収率を高めることができるという利点もある。更に、室温で一層容易に有機溶媒に溶解し得るという利点もある。
【００２４】
【化２】
0006942924.tif 000003
【００２５】
式（１）で表される配位子においては、ｍが２以上である場合には、二種以上のアルキル基を用いてもよく、二種以上のアルコキシ基を用いてもよく、あるいは一種以上のアルキル基と一種以上のアルコキシ基を用いてもよい。
【００２６】
式（１）で表される配位子において、ｍが１であり、環Ａがベンゼン環である場合には、ＲはＣＯＯ−−基に対してパラ位又はメタ位に位置していることが好ましい。ｍが１であり、環Ａがナフタレン環であり、ＣＯＯ−−基が２位に位置している場合には、ＲはＣＯＯ−−基に対して６位に位置していることが好ましい。
【００２７】
式（１）で表される配位子において、ｍが２であり、環Ａがベンゼン環である場合には、ＲはＣＯＯ−−基に対してメタ及びパラ位にそれぞれ位置しているか、又は２つのメタ位に位置していることが好ましい。
【００２８】
式（１）で表される配位子において、ｍが３であり、環Ａがベンゼン環である場合には、ＲはＣＯＯ−−基に対してパラ位及び２つのメタ位に位置していることが好ましい。
【００２９】
式（１）で表される配位子が希土類元素イオンに配位する数は、希土類元素イオンの価数や電子配置（電子軌道）に応じて種々の値をとり得る。希土類元素イオンの価数を中和する数の配位子が希土類元素イオンに配位すると、すなわち錯体の電荷がゼロになるように該配位子が配位すると、後述する揮発性有機溶媒に錯体が溶解しやすくなるので好ましい。典型的には、三価の希土類元素イオンに対して、式（１）で表される配位子が三つ配位していることが、後述する揮発性有機溶媒に錯体が一層溶解しやすくなるので好ましい。
【００３０】
希土類元素錯体は以下に述べる方法で好適に製造できる。まず式（１）で表される配位子の溶液を調製する。この溶液をＡ液と呼ぶ。溶媒としては、式（１）で表される配位子が可溶なものを用いればよい。この溶媒は水溶性であることが好ましい。そのような溶媒としては、例えば炭素数１以上４以下の飽和脂肪族一価アルコール、テトラヒドロフランやジオキサンなどのエーテル類、アセトニトリル、Ｎ，Ｎ−ジメチルホルムアミド、ジメチルスルホキシドなどの非プロトン性極性溶媒などが用いられる。この溶液には、錯体合成を進行させるために必要な、カルボン酸をカルボキシレートアニオンに変換することを目的としてアンモニア水、水酸化ナトリウム、水酸化カリウム、トリエチルアミンなどの塩基性物質を添加することが好ましい。
【００３１】
Ａ液の調製とは別に、希土類元素イオンを含む溶液を調製する。この溶液をＢ液と呼ぶ。Ｂ液は、水溶性の希土類元素含有化合物を水に溶解させることで調製できる。
【００３２】
このようにして調製したＡ液とＢ液とを混合する。これによって液中に目的とする希土類元素錯体が生成し、析出する。Ａ液とＢ液との混合には、例えば両者を同時に混合する方法や、Ａ液にＢ液を添加する方法や、Ｂ液にＡ液を添加する方法を採用することができる。また、Ａ液とＢ液との混合は室温（２５℃）下で行うこともでき、あるいは加熱下で行うこともできる。
【００３３】
Ａ液とＢ液との混合によって析出した希土類元素錯体を、固液分離して回収し、エタノール等の有機溶媒で洗浄し、その後乾燥させることが好ましい。
【００３４】
このようにして得られた希土類元素錯体は可視光の波長領域に吸収を有することが好ましい。これによって希土類元素錯体を可視光吸収体の原料として用いることができる。可視光の波長領域は一般に４００ｎｍ以上７５０ｎｍ以下である。この波長領域において測定された透過スペクトルにおいて、ベースラインと想定されるラインに対して透過率差が５％以上であるピークトップを有する吸収ピークが観察される場合、その希土類元素錯体は、可視光の波長領域に吸収を有するといえる。ベースラインは厳密には可視光領域に吸収を有しない希土類元素を添加した希土類元素錯体で測定する必要があるが、吸収のない平坦な部の透過率と吸収ピークとの差から算出すればよい。
【００３５】
希土類元素錯体は、透過スペクトルの測定において可視光の波長領域に１つ又は２つ以上の吸収ピークを有することが好ましい。吸収ピークのピークトップの位置は、希土類元素の種類や配位子の種類に応じて変化する。
【００３６】
透過スペクトルの測定において得られる吸収ピークの大きさは、希土類元素錯体が例えばネオジム含有錯体又はそれを含む塗膜である場合、波長８５０ｎｍでの透過率が８０％以上であることが望ましく、９０％以上であることが更に望ましい。一方、波長８００ｎｍでの透過率が６０％以下であることが望ましく、４０％以下であることが更に望ましい。
【００３７】
希土類元素錯体は、可視光の波長領域で発光が生じないことも好ましい。可視光の波長領域で発光が生じないとは、紫外線などのエネルギー線の照射によって可視光の波長領域のエネルギー準位に相当する励起が起こらないことをいう。希土類元素錯体がこのような性質を有することで、希土類元素錯体を可視光吸収体の原料として好適に用いることができる。希土類元素は励起波長によって発光する場合と熱として消失する場合があるので、吸収が強く発光を有しない波長を選択することが望ましい。具体的にはネオジムの場合には波長５８０ｎｍや７４０ｎｍの吸収、プラセオジムの場合には波長４４０ｎｍや５９０ｎｍの吸収は、吸収係数が高い上に可視光領域に発光が観察されないので、可視光吸収体に適している。
【００３８】
希土類元素錯体は、該錯体の溶解が可能な有機溶媒、好ましくは揮発性有機溶媒に溶解させて、塗料として用いることができる。本明細書において揮発性有機溶媒とは、沸点が２５０℃未満であり且つ室温で液状である物質のことである。希土類元素錯体を溶解可能な有機溶媒としては、例えばジクロロメタンなどのハロゲン化飽和脂肪族炭化水素、トルエン、キシレンなどの芳香族炭化水素、メチルエチルケトン及びアセトンなどのカルボニル基を有する炭化水素などが挙げられる。特に、希土類元素錯体の溶解性が高い観点から、ジクロロメタンなどのハロゲン化飽和脂肪族炭化水素を用いることが好ましい。有機溶媒が揮発性有機溶媒である場合には、該揮発性有機溶媒に希土類錯体を溶解させることで、該希土類錯体を含む塗料を用いた該希土類錯体の塗膜の形成が容易になる。
【００３９】
希土類元素錯体を含む塗料には、必要に応じ他の成分を含有させることもできる。例えば前記の揮発性有機溶媒に可溶であり且つ被膜形成能を有する高分子化合物、該塗料中での希土類元素錯体の分散性を向上させる剤、及び該塗料から形成される被膜の強度を高め得る各種の添加剤などが挙げられる。
【００４０】
希土類元素錯体を含む塗料を用いて光吸収体を得ることができる。例えば希土類元素錯体を含む塗料をガラス等の可視光の波長領域において無色透明な材料の表面に塗布することで、該希土類元素錯体を含む塗膜からなる可視光の吸収体を形成することができる。この吸収体は可視光の波長領域の少なくとも一部に吸収を有するものであり、更に可視光の波長領域に発光を示さないものであるから、この吸収体を光学フィルタやバンドパスフィルタとして用いることができる。この場合、可視光の吸収体である塗膜の厚さを５０μｍ以上１０００μｍ以下に設定することが、光学フィルタとしての機能を十分に発揮し得る点から好ましい。希土類元素錯体を含む塗料から形成された塗膜からなる吸収体は、強固であり、耐熱性及び耐候性が高く、しかも希土類元素イオン特有の狭波長領域を吸収するものである。しかも希土類元素錯体は塗料の形態になっているので、該希土類元素錯体を任意の場所、例えば三原色のブラックマトリックスなど複雑な形状をした部位や、光ファイバなど微細な部位へ容易に施すことが可能であり、それによって当該部位において不要な光を容易に除去することができる。
【００４１】
希土類元素錯体を含む塗料から形成された塗膜からなる可視光の吸収体においては、その吸光度を該塗膜の厚みを調整することでコントロールできる。該薄膜からなる可視光の吸収体は、希土類元素イオンに固有の波長領域の光のみを吸収するので、例えばレーザ光などの高密度の光の照射を受けた場合であっても、光学フィルタに従来用いられてきた有機顔料と異なり、分解や劣化が生じにくいという利点がある。この利点は、以下に述べる、希土類元素錯体を高分子材料に練り込んでなる可視光吸収体についても共通する。
【００４２】
希土類元素錯体を高分子材料中に分散させて光吸収体として使用することもできる。高分子材料が可視光の波長領域において無色透明である場合には、光吸収体を可視光吸収体として用いることができる。高分子材料としては各種の熱可塑性樹脂を用いることができる。熱可塑性樹脂としては、例えばポリエチレン、ポリプロピレン及びエチレン−α−オレフィン共重合体等のポリオレフィン樹脂、ポリエチレンテレフタレート及びポリブチレンテレフタレート等のポリエステル樹脂、ポリアクリル酸メチル及びポリメタクリル酸メチル等のアクリル樹脂、ポリスチレン及びポリ塩化ビニル等のビニル樹脂、並びにポリカーボネート樹脂が挙げられる。これらの樹脂は一種を単独で用いてもよく、あるいは二種以上を組み合わせて用いてもよい。
【００４３】
希土類元素錯体を高分子材料中に分散させてなる可視光吸収体は、その形状に特に制限はない。例えば矩形の板状や円板状の可視光吸収体を用いることができる。この場合、可視光吸収体の厚みは、最も厚い部位において０．００５ｍｍ以上５ｍｍ以下であることが好ましく、０．１ｍｍ以上１ｍｍ以下であることが更に好ましく、０．２ｍｍ以上０．６ｍｍ以下であることが一層好ましい。
【００４４】
希土類元素錯体を高分子材料中に分散させてなる可視光吸収体においては、該可視光吸収体に占める希土類元素の割合が、１質量％以上８０質量％以下であることが好ましく、５質量％以上８０質量％以下であることが更に好ましく、１０質量％以上８０質量％以下であることが一層好ましい。希土類元素の割合をこの範囲に設定することで、可視光の吸収を十分に行うことができる。
【実施例】
【００４５】
以下、実施例により本発明を更に詳細に説明する。しかしながら本発明の範囲は、かかる実施例に制限されない。特に断らない限り、「％」は「質量％」を意味する。【００４６】
〔実施例１〕
配位子として、上述した式（２）で表される配位子を用いた。この配位子を「４２ＥＨＢＡ」と呼ぶ。４２ＥＨＢＡの−ＣＯＯ−基にプロトンが結合した物質（この物質を「Ｈ４２ＥＨＢＡ」と呼ぶ。）７．５１ｇを、３００ｍＬのエタノールに溶解して溶液を得た。この溶液へ２ｍＬのアンモニア水（濃度２８％）を加えてＡ液を得た。この操作とは別に、３．５９ｇのＮｄＣｌ３・６Ｈ２Ｏを１００ｍＬのイオン交換水へ溶解してＢ液を得た。室温下、Ａ液を撹拌しながらＢ液を滴下した。滴下完了後も２時間にわたり撹拌を継続した。これによって液中に析出物が生成した。この析出物をろ過回収し、少量のエタノールで洗浄し、更に８０℃で２４時間減圧乾燥した。これによって６．４ｇの白色固体を得た。【００４７】
得られた白色固体を、ＪＭＳ−Ｔ１００ＬＰ（日本電子株式会社製）によってＥＳＩ−ＭＳ測定した。移動相にはＣＨＣｌ３／ＭｅＯＨを用いた。その結果、ｍ／ｚ＝６４２．１７［Ｎｄ（４２ＥＨＢＡ）２］＋、ｍ／ｚ＝８９２．３２［Ｎｄ（４２ＥＨＢＡ）３Ｈ］＋、９２４．３５［Ｎｄ（４２ＥＨＢＡ）３Ｈ（ＣＨ３ＯＨ）］＋が観察され、当該白色固体がＮｄ（４２ＥＨＢＡ）３錯体であることが確認された。【００４８】
得られたＮｄ（４２ＥＨＢＡ）３錯体１５ｇを６０ｍＬのジクロロメタンに室温（２５℃）溶解し塗料を得た。この塗料を、厚さ１ｍｍのガラス板の一面に塗布して塗膜を形成した。この塗膜を室温で乾燥させ、Ｎｄ（４２ＥＨＢＡ）３錯体を含む塗膜を作製した。塗膜断面のＳＥＭ像から測定した塗膜の厚さは約６００μｍであった。【００４９】
この薄膜を可視吸光光度計（株式会社日立製作所製のＵ−３１００）の試料測定面に置き、参照光側にガラス板のみを置いて、９００ｎｍ〜３００ｎｍの透過スペクトルを測定した。その結果を図１に示す。同図に示すとおり５８０ｎｍ、７５０ｎｍ及び８００ｎｍなどに強い吸収が観察された。したがって、この塗膜は、狭い波長領域のみを吸収する光学フィルタとして使用可能であることが確認された。このように、Ｎｄ（４２ＥＨＢＡ）３錯体は室温で有機溶媒に可溶なものであり、且つその塗膜は可視光の波長領域中で透過領域と吸収領域を有することが確認された。【００５０】
〔実施例２〕
実施例１で得られたＮｄ（４２ＥＨＢＡ）３錯体１５ｇを６０ｍＬのジクロロメタンに溶解し、更にアクリル樹脂（三菱ケミカル社製ＬＲ−１６７）４ｇを添加して塗料を得た。この塗料を、実施例１と同様の方法で塗膜を形成した。塗膜は強固であり、ガラス板を上下反転させても該塗膜は落下しなかった。この塗膜は、実施例１とほぼ同じ透過スペクトルを有していた。【００５１】
〔比較例１〕
７ｇの酸化ネオジム粉末を１０ｍＬのメチルエチルケトンに分散させ、０．３ｍｍφのジルコニアビーズとともにペイントシェーカで１５分間粉砕した。粉砕後の酸化ネオジムの粒径を動的散乱粒度分布計（大塚電子株式会社製のＥＬＳＺ−２０００）で測定したところ０．３μｍであった。粉砕後のスラリーに２２ｇのアクリル樹脂を添加して再びペイントシェーカで分散させた。分散液を、バーコータ＃３６を用いてポリエチレンテレフタレート製のフィルム上に塗布して塗膜を形成した。この塗膜を乾燥させて、厚さ１５．５μｍの塗膜を得た。この塗膜を焼成して酸化物重量を測定して塗膜中の酸化ネオジムの濃度を測定したところ約１３％であった。【００５２】
この薄膜について実施例１と同様の方法で９００ｎｍ〜３００ｎｍの透過スペクトルを測定した。その結果を図２に示す。同図に示すとおり可視光の鋭い吸収は観察されなかった。
【産業上の利用可能性】
【００５３】
以上、詳述したとおり、本発明によれば、光吸収性を有し、室温で容易に塗膜化し得る材料が提供される。
【図１】
0006942924.tif 000006
【図２】
0006942924.tif 000007